(57)【要約】【課題】高硬度材の高速切削加工で、すぐれた耐酸化性と潤滑性を備えることにより、耐チッピング性、仕上げ面精度の向上を図った表面被覆切削工具を提供する。【解決手段】ＷＣ超硬合金、ＴｉＣＮ基サーメット、ｃＢＮ基超高圧焼結材料からなる工具基体の表面に、ＴｉＮ、ＴｉＣＮ、（Ｔｉ，Ａｌ）Ｎ層の少なくとも一層からなる硬質被覆層を蒸着形成した表面被覆切削工具において、上記硬質被覆層の最表面に、１００〜５００ｎｍの膜厚の非晶質二酸化珪素膜を形成する。【選択図】        なし【特許請求の範囲】
【請求項１】
炭化タングステン基超硬合金、炭窒化チタン基サーメットまたは立方晶窒化ほう素基超高圧焼結材料からなる工具基体の表面に、硬質被覆層として、チタンの窒化物層、チタンの炭窒化物層、チタンとアルミニウムの複合窒化物層のうちから選ばれる少なくとも一層が、０．５〜５μｍの合計平均層厚で蒸着形成されている表面被覆切削工具において、
上記硬質被覆層の最表面に、さらに、１００〜５００ｎｍの膜厚の非晶質二酸化珪素膜が形成されていることを特徴とする表面被覆切削工具。
【請求項２】
上記チタンとアルミニウムの複合窒化物層は、
組成式：（Ｔｉ１−ＸＡｌＸ）Ｎ
で表した場合、Ｘが０．１５〜０．６５（但し、原子比）を満足する請求項１に記載の表面被覆切削工具。
【発明の詳細な説明】
【技術分野】
【０００１】
この発明は、合金工具鋼や軸受け鋼の焼入れ材などの高硬度材からなる被削材を高速切削加工した場合でも、硬質被覆層がすぐれた耐酸化性を備えると同時にすぐれた潤滑性を発揮することから、チッピング、欠損等の異常損傷の発生を抑制しつつ、長期の使用にわたって被削材の仕上げ面精度を維持したまま、安定した切削性能を発揮することができる、表面被覆切削工具（以下、被覆工具という）に関するものである。
【背景技術】
【０００２】
一般に、被覆工具には、各種の鋼や鋳鉄などの被削材の旋削加工にバイトの先端部に着脱自在に取り付けて用いられるインサートや、前記インサートを着脱自在に取り付けて、面削加工や溝加工、さらに肩加工などに用いられるソリッドタイプのエンドミルと同様に切削加工を行うインサート式エンドミルなどが知られている。
【０００３】
また、被覆工具としては、炭化タングステン基超硬合金、炭窒化チタン基サーメットまたは立方晶窒化ほう素基超高圧焼結材料からなる工具基体の表面に、チタンの窒化物（ＴｉＮで示す）層、チタンの炭窒化物（ＴｉＣＮで示す）層、チタンとアルミニウムの複合窒化物（ＴｉＡｌＮで示す）層などの硬質被覆層を蒸着形成してなる被覆工具が知られており、これらが例えば各種の鋼や鋳鉄などの切削加工に用いられていることも知られている。
さらに、被覆工具と被削材間の潤滑性を高め切削抵抗を低減するために、硬質被覆層の最表面に潤滑層を形成することも知られている。
【０００４】
例えば、特許文献１には、工具基体上に形成されたＲｍａｘ２μｍ以上の面粗さを有するＴｉＣＮ層等の硬質被覆層の表面に、ＳｉＯ２等を主体とするセラミックスを液相法で被覆形成することにより、潤滑性および耐摩耗性を向上させた被覆工具が開示されている。
【０００５】
また、特許文献２には、工具基体上に形成されたＴｉＮ層、ＴｉＣＮ層、ＴｉＡｌＮ層の表面に、イオンプレーティング法によりＳｉＯＹ（但し、０．２≦Ｙ＜２）等からなる潤滑膜を形成した被覆工具が開示されている。
【０００６】
さらに、特許文献３には、工具基体上に、Ｍｇ，Ｃａ等のフッ化物とケイ素の酸化物等の混合物、固溶体等からなるフッ化物含有膜を設けた被覆工具、あるいは、工具基体上に、ケイ素の酸化物等からなる化合物膜と上記フッ化物含有膜とを交互に積層形成した被覆工具が開示されている。
【先行技術文献】
【特許文献】
【０００７】
【特許文献１】特開平９−１１００３号公報
【特許文献２】特許第３６６６６４０号明細書
【特許文献３】特開２００３−３２１７６３号公報
【発明の概要】
【発明が解決しようとする課題】
【０００８】
近年の切削加工装置のＦＡ化はめざましく、一方で切削加工に対する省力化および省エネ化、さらに低コスト化の要求は強く、これに伴い、切削加工は、通常の切削条件に加えて、より高速条件下での切削加工が要求される傾向にあるが、上記の従来被覆工具においては、各種の鋼や鋳鉄を通常条件下で切削加工した場合に特段の問題は生じないが、これを、合金工具鋼や軸受け鋼の焼入れ材などの高硬度材からなる被削材の高速切削に用いた場合には、被削材との潤滑性を改善しているとはいえ、被覆工具と被削材との潤滑性が十分でないばかりか、高速切削という高熱発生条件下では、特に、潤滑膜の耐酸化性が不足するため、切刃の刃先の境界部分にチッピング等の異常損傷が発生しやすく、また、被削材の仕上げ面精度が悪化したりすることによって、比較的短時間で使用寿命に至るのが現状である。
【課題を解決するための手段】
【０００９】
そこで、本発明者等は、上述のような観点から、合金工具鋼や軸受け鋼の焼入れ材などの高硬度材からなる被削材の高速切削加工で、硬質被覆層がすぐれた耐酸化性と潤滑性を備えることにより、長期の使用に亘って、すぐれた仕上げ面精度を維持したまま安定した切削特性を発揮する被覆工具を開発すべく研究を行った結果、工具基体表面に形成されたＴｉＮ層、ＴｉＣＮ層、ＴｉＡｌＮ層からなる硬質被覆層の最表面に非晶質二酸化珪素膜からなる潤滑膜を形成すると、該非晶質二酸化珪素膜からなる潤滑膜はすぐれた耐酸化性を備えるため、高熱発生を伴う高速切削加工においても潤滑膜の特性の劣化が抑えられ、その結果、チッピング、欠損等の異常損傷を発生することなく、長期の使用に亘って、被削材の仕上げ面精度の維持・向上を図れることを知見したのである。
【００１０】
この発明は、上記知見に基づいてなされたものであって、
「（１）  炭化タングステン基超硬合金、炭窒化チタン基サーメットまたは立方晶窒化ほう素基超高圧焼結材料からなる工具基体の表面に、硬質被覆層として、チタンの窒化物層、チタンの炭窒化物層、チタンとアルミニウムの複合窒化物層のうちから選ばれる少なくとも一層が、０．５〜５μｍの合計平均層厚で蒸着形成されている表面被覆切削工具において、
上記硬質被覆層の最表面に、さらに、１００〜５００ｎｍの膜厚の非晶質二酸化珪素膜が形成されていることを特徴とする表面被覆切削工具。
（２）  上記チタンとアルミニウムの複合窒化物層は、
組成式：（Ｔｉ１−ＸＡｌＸ）Ｎ
で表した場合、Ｘが０．１５〜０．６５（但し、原子比）を満足する前記（１）に記載の表面被覆切削工具。」
に特徴を有するものである。
【００１１】
つぎに、この発明の被覆工具について詳細に説明する。
ＴｉＮ層、ＴｉＣＮ層、ＴｉＡｌＮ層：
この発明の被覆工具は、表面被覆切削工具としての工具特性の向上を図るために、よく知られている硬質被覆層である、チタンの窒化物（ＴｉＮ）層、チタンの炭窒化物（ＴｉＣＮ）層、チタンとアルミニウムの複合窒化物（ＴｉＡｌＮ）層のうちの少なくとも一層からなる硬質被覆層を、例えば、アークイオンプレーティング等により、０．５〜５μｍの合計平均層厚で蒸着形成する。
ここで、硬質被覆層の合計平均層厚が０．５μｍ未満では、長期の使用に亘ってすぐれた耐摩耗性を発揮することができず、一方、合計平均層厚が５μｍを超えると、チッピング、欠損等の異常損傷を発生しやすくなるので、硬質被覆層の合計平均層厚は０．５〜５μｍと定める。
また、硬質被覆層であるＴｉＮ層はすぐれた高温強度および硬さを有し、また、ＴｉＣＮ層は、Ｃ成分を含有することにより、より一層の硬さ向上が期待され、さらに、ＴｉＡｌＮ層は、Ａｌ成分を含有することにより、高温硬さと耐酸化性の向上が期待され、これらの硬質被覆層の形成によって、被覆工具の耐摩耗性が担保され、また長寿命化が図られている。
なお、硬質被覆層としてＴｉＡｌＮ層を蒸着形成する場合には、ＴｉＡｌＮ層を、
組成式：（Ｔｉ１−ＸＡｌＸ）Ｎ
で表した場合、Ｘが０．１５〜０．６５（但し、原子比）を満足するＴｉＡｌＮ層とすることが必要である。
即ち、上記ＴｉＡｌＮ層において、Ｔｉとの合量に占めるＡｌの含有割合Ｘが０．６５を超えると、結晶構造の変化により、高温強度が低下し欠損が生じやすくなり、一方、Ａｌの含有割合Ｘが０．１５未満になると、高温硬さと耐熱性が低下し、その結果、耐摩耗性の低下がみられるようになることから、Ｔｉとの合量に占めるＡｌの含有割合Ｘの値を０．１５〜０．６５（但し、原子比）と定めた。
【００１２】
非晶質二酸化珪素膜：
上記のＴｉＮ層、ＴｉＣＮ層、ＴｉＡｌＮ層のうちの少なくとも一層からなる硬質被覆層の最表面に、潤滑膜として、１００〜５００ｎｍの膜厚の非晶質二酸化珪素（以下、ａ−ＳｉＯ２で示す）膜を、例えば、
雰囲気ガス：Ａｒ        
雰囲気圧力：０．８〜２  Ｐａ、
工具基体温度：３０〜１２０  ℃、
スパッタ電力：１０００〜１２００  Ｗ、
バイアス電圧：−１００〜−２００  Ｖ、
の条件でスパッタリングを行うことにより形成する。
硬質被覆層の最表面に蒸着形成されたａ−ＳｉＯ２膜は、ＴｉＮ層、ＴｉＣＮ層、ＴｉＡｌＮ層との密着性に優れ、また、高速切削加工時における高硬度鋼等の被削材との潤滑性に優れるため、チッピング、欠損等の異常損傷の発生を抑制し、さらに、ａ−ＳｉＯ２膜が、それ自体すぐれた耐酸化性を備えるため、高熱発生を伴う高速切削条件下でも硬質被覆層の酸化による強度低下、硬度低下を抑えるため、境界損傷での酸化を抑制し、長期の使用に亘って、すぐれた耐摩耗性を発揮すると同時に、すぐれた仕上げ面精度を維持することができる。
硬質被覆層の最表面に蒸着形成されたａ−ＳｉＯ２膜の膜厚が１００ｎｍ未満では、長期の使用に亘って、上記の優れた特性を発揮することができず、一方、膜厚が５００ｎｍを超えても、膜厚に見合った潤滑性、耐酸化性の改善効果が得られなくなることから、ａ−ＳｉＯ２膜の膜厚は１００〜５００ｎｍと定めた。
【発明の効果】
【００１３】
この発明の被覆工具は、ＴｉＮ層、ＴｉＣＮ層、ＴｉＡｌＮ層からなる硬質被覆層が備えるすぐれた強度、硬さ、耐酸化性に加え、その表面にａ−ＳｉＯ２膜からなる潤滑膜を形成したことにより、高熱発生を伴う高硬度被削材の高速切削加工において、すぐれた潤滑性と、より一段と優れた耐酸化性が発揮され、その結果、境界損傷での酸化を抑制し、チッピング、欠損等の異常損傷を発生することなく、長期の使用に亘って、すぐれた耐摩耗性とすぐれた仕上げ面精度を維持することができ、安定した切削性能を発揮することができる。
また、非晶質二酸化珪素ａ−ＳｉＯ２膜は、均質で等方性かつ結晶粒界や格子欠陥が存在せず、強度的にすぐれるため上記効果が得られるのであって、結晶質二酸化珪素膜では上記効果は得られない。
【図面の簡単な説明】
【００１４】
【図１】本発明の硬質被覆層および潤滑膜を成膜するためのＡＩＰ（アークイオンプレーティング）装置とＳＰ（ＲＦスパッタリング）装置を併設した物理蒸着装置の概略説明図を示し、（ａ）は平面図、（ｂ）は側面図を示す。
【発明を実施するための形態】
【００１５】
つぎに、この発明の被覆工具を実施例により具体的に説明する。
ここでは、工具基体として、立方晶窒化ほう素基超高圧焼結材料を用いた場合の具体例について説明するが、工具基体としては、炭化タングステン基超硬合金、炭窒化チタン基サーメット等を用いることができるのは改めて言うまでもない。
【実施例】
【００１６】
原料粉末として、いずれも０．５〜８μｍの範囲内の平均粒径を有するｃＢＮ粉末、ＴｉＮ粉末、ＴｉＣＮ粉末、ＴｉＣ粉末、Ａｌ粉末、Ａｌ２Ｏ３粉末、ＷＣ粉末を用意し、これら原料粉末を表１に示される配合組成に配合し、ボールミルで８０時間湿式混合し、乾燥した後、１２０ＭＰａの圧力で直径：５０ｍｍ×厚さ：１．５ｍｍの寸法をもった圧粉体にプレス成形し、ついでこの圧粉体を、圧力：１Ｐａの真空雰囲気中、９００〜１３００℃の範囲内の所定温度に６０分間保持の条件で焼結して切刃片用予備焼結体とし、この予備焼結体を、別途用意した、Ｃｏ：８質量％、ＷＣ：残りの組成、並びに直径：５０ｍｍ×厚さ：２ｍｍの寸法をもったＷＣ基超硬合金製支持片と重ね合わせた状態で、通常の超高圧焼結装置に装入し、通常の条件である圧力：４ＧＰａ、温度：１２００〜１４００℃の範囲内の所定温度に保持時間：０．８時間の条件で超高圧焼結し、焼結後上下面をダイヤモンド砥石を用いて研磨し、ワイヤー放電加工装置にて一辺３ｍｍの正三角形状に分割し、さらにＣｏ：５質量％、ＴａＣ：５質量％、ＷＣ：残りの組成およびＣＩＳ規格ＳＮＧＡ１２０４１２の形状（厚さ：４．７６mm×一辺長さ：１２．７mmの正方形）をもったＷＣ基超硬合金製インサート本体のろう付け部（コーナー部）に、質量％で、Ｃｕ：２６％、Ｔｉ：５％、Ｎｉ：２．５％、Ａｇ：残りからなる組成を有するＡｇ合金のろう材を用いてろう付けし、所定寸法に外周加工した後、切刃部に幅：０．１３ｍｍ、角度：２５°のホーニング加工を施し、さらに仕上げ研摩を施すことによりＩＳＯ規格ＳＮＧＡ１２０４１２のインサート形状をもった立方晶窒化ほう素基超高圧焼結材料からなる工具基体（以下、単に、工具基体という）Ａ〜Ｅをそれぞれ製造した。
【００１７】
（ａ）上記のｃＢＮ工具基体Ａ〜Ｅのそれぞれを、アセトン中で超音波洗浄し、乾燥した状態で、図１に示されるＡＩＰ（アークイオンプレーティング）装置とＳＰ（スパッタリング）装置を併設した物理蒸着装置内の回転テーブル上の中心軸から半径方向に所定距離離れた位置に外周部にそって装着し、
（ｂ）装置内に、カソード電極（蒸発源）として硬質被覆層形成用兼ボンバード用の金属Ｔｉを配置し、あるいは、硬質被覆層形成用の目標組成に対応した成分組成をもったＴｉ−Ａｌ合金を配置し、
（ｃ）装置内を排気して０．１Ｐａ以下の真空に保持しながら、ヒーターで装置内を５００℃に加熱した後、Ｔｉボンバード処理を行い、
（ｄ）その後、装置内に反応ガスとして窒素ガスを導入して３Ｐａの反応雰囲気とすると共に、前記回転テーブル上で自転しながら回転する工具基体に−１００Ｖの直流バイアス電圧を印加し、かつ金属Ｔｉ（あるいはＴｉ−Ａｌ合金）とアノード電極との間に１００Ａの電流を流してアーク放電を発生させ、もって前記工具基体の表面に、表４に示される目標層厚のＴｉＮ層、ＴｉＣＮ層あるいは目標組成および目標層厚のＴｉＡｌＮ層を硬質被覆層として蒸着形成し、
（ｅ）ついで、装置内を排気して０．１Ｐａ以下の真空に保持しながら、Ａｒガスを導入して、０．７Ｐａの雰囲気とすると共に、前記テーブル上で自転しながら回転する工具基体に−２００Ｖのバイアス電圧を印加し、表２に示されるスパッタリング条件で硬質被覆層の表面にａ−ＳｉＯ２膜を蒸着して、表４に示される所定膜層の潤滑膜を蒸着形成することにより、
本発明の被覆工具１〜１０（本発明工具１〜１０という）をそれぞれ製造した。
【００１８】
また、比較の目的で、
上記本発明工具１〜１０の製造工程（ａ）〜（ｄ）と同様な方法で、目標層厚のＴｉＮ層、ＴｉＣＮ層あるいは目標組成および目標層厚のＴｉＡｌＮ層を硬質被覆層として蒸着形成した後、表３に示される条件で表５に示される膜厚のＳｉＯ２膜からなる潤滑膜を形成することにより、比較例の被覆工具１〜１０（比較例工具１〜１０という）をそれぞれ製造した。
【００１９】
この結果得られた本発明工具１〜１０および比較例工具１〜１０について、硬質被覆層の合計平均層厚及び潤滑層の膜厚を透過型電子顕微鏡を用いて断面測定したところ、いずれも目標層厚と実質的に同じ平均値（５ヶ所の平均値）を示した。
また、ＴｉＡｌＮ層からなる硬質被覆層について、その組成を透過型電子顕微鏡を用いてのエネルギー分散型Ｘ線分析法により測定したところ、それぞれ目標組成と実質的に同じ組成を示した。
さらに、本発明工具１〜１０および比較例工具１〜１０の潤滑膜については、透過型電子顕微鏡を用いて組織観察（倍率：５０万倍）したところ、本発明工具１〜１０の潤滑膜は、非晶質であることが確認されたが、比較例工具１〜１０の潤滑膜については、非晶質の形成は見られず、結晶質ＳｉＯ２膜の形成が確認された。
【００２０】
つぎに、上記の各種の被覆工具を、いずれも工具鋼製バイトの先端部に固定治具にてネジ止めした状態で、本発明工具１〜１０および比較例工具１〜１０ついて、以下に示す切削条件Ａ〜Ｃで高速連続切削試験を実施した。
[切削条件Ａ]
被削材：ＪＩＳ・ＳＣＭ４２０（硬さ：ＨＲＣ６０）の丸棒、
切削速度：  ２６０  ｍ／ｍｉｎ．、
切り込み：  ０．１０  ｍｍ、
送り：  ０．１５  ｍｍ／ｒｅｖ．、
切削時間：  ７．２  分、
の条件での浸炭焼入れ合金鋼の湿式連続高速切削加工試験（通常の切削速度は１８０ｍ／ｍｉｎ．）、
[切削条件Ｂ]
被削材：ＪＩＳ・ＳＣｒ４２０（硬さ：ＨＲＣ６１）の丸棒、 
切削速度：  ２４０  ｍ／ｍｉｎ．、
切り込み：  ０．１０  ｍｍ、
送り：  ０．１５  ｍｍ／ｒｅｖ．、
切削時間：  ７．２  分、
の条件での浸炭焼入れクロム鋼の湿式連続高速切削加工試験（通常の切削速度は１８０ｍ／ｍｉｎ．）、
[切削条件Ｃ]
被削材：ＪＩＳ・ＳＵＪ２（硬さ：ＨＲＣ６１）の丸棒、 
切削速度：  ２８５  ｍ／ｍｉｎ．、
切り込み：  ０．１０  ｍｍ、
送り：  ０．１２  ｍｍ／ｒｅｖ．、
切削時間：  ７．２  分、
の条件での焼入れ軸受鋼の湿式連続高速切削加工試験（通常の切削速度は１７０ｍ／ｍｉｎ．）、
そして、上記の各切削加工試験における被削材の仕上げ面精度について、ＪＩＳ・Ｂ０６０１−１９９４に従い、Ｒｚ（μｍ）を測定した。
この測定結果を表６に示す。
なお、比較例工具１〜１０については、切削時間終了後、切削条件Ａ、Ｂでは被削材の仕上げ面精度（Ｒｚ（μｍ））が３．０μｍから、また、切削条件Ｃでは２．０μｍから外れてしまっていたため、上記所定の基準値を超えたときの切削時間を寿命（分）と判断し、表６には、比較例工具１〜１０の寿命（分を記載した。
【００２１】
【表１】
2011045974.tif 000002
【００２２】
【表２】
2011045974.tif 000003
【００２３】
【表３】
2011045974.tif 000004
【００２４】
【表４】
2011045974.tif 000005
【００２５】
【表５】
2011045974.tif 000006
【００２６】
【表６】
2011045974.tif 000007
【００２７】
表４〜６に示される結果から、この発明の被覆工具は、工具基体表面にＴｉＮ層、ＴｉＣＮ層、ＴｉＡｌＮ層のうちの少なくとも一層からなる硬質被覆層を形成し、該硬質被覆層の最表面に、すぐれた潤滑性とすぐれた耐酸化性を備えたａ−ＳｉＯ２膜からなる潤滑膜を蒸着形成したことにより、大きな発熱を伴う高硬度被削材の高速切削加工において、すぐれた耐異常損傷性を示し、チッピング、欠損等の発生を抑制するとともに、すぐれた仕上げ面精度を長期の使用に亘って維持し、安定した切削性能を発揮するのに対して、硬質被覆層最表面に結晶質ＳｉＯ２膜を形成した比較例被覆工具においては、刃先にチッピング、欠損等の異常損傷が発生しやすく、また、使用に伴い被削材の仕上げ面精度が低下し、比較的短時間で使用寿命に至ることが明らかである。
【産業上の利用可能性】
【００２８】
上述のように、この発明の被覆工具は、各種の鋼や鋳鉄などの通常の切削条件での切削加工は勿論のこと、特に合金工具鋼や軸受け鋼の焼入れ材などの高硬度材からなる被削材の高速切削であっても、すぐれた潤滑性とすぐれた耐酸化性を発揮し、チッピング、欠損等の発生を抑え、被削材の仕上げ面精度の低下を招くことなく、長期に亘って安定した切削性能を発揮するものであるから、切削加工装置の高性能化、並びに切削加工の省力化および省エネ化、さらに低コスト化に十分満足に対応できるものである。
【図１】
2011045974.tif 000008